(57)【要約】【課題】マイクロ波によってスパークを起こすことなく、高い発熱温度が得られる電子レンジ用発熱シート、および、電子レンジ用発熱シート付き紙容器を提供する。【解決手段】プラスチックフィルム基材に、酸化金属蒸着薄膜層と金属蒸着薄膜層からなる多層蒸着層が積層されている。更には、前記多層蒸着層の面に、更に紙層が積層されている。また、当該電子レンジ用発熱シートが、紙容器の内底部に、紙層を下にして装着されている。【選択図】図１
2014069411.tif 000002
【特許請求の範囲】
【請求項１】
プラスチックフィルム基材に、酸化金属蒸着薄膜層と金属蒸着薄膜層からなる多層蒸着層が積層されていることを特徴とする電子レンジ用発熱シート。
【請求項２】
前記酸化金属蒸着薄膜層および前記金属蒸着薄膜層の金属が、アルミニウムまたは鉄であることを特徴とする請求項１に記載の電子レンジ用発熱シート。
【請求項３】
前記多層蒸着層の面に、更に紙層が積層されていることを特徴とする請求項１または２に記載の電子レンジ用発熱シート。
【請求項４】
請求項３に記載されている電子レンジ用発熱シートが、紙容器の内底部に、前記紙層を下にして装着されていることを特徴とする電子レンジ用発熱シート付き紙容器。
【発明の詳細な説明】
【技術分野】
【０００１】
本発明は、電子レンジ用発熱シートと電子レンジ用発熱シート付き紙容器に関するものである。
【背景技術】
【０００２】
近年、電子レンジ用発熱シートは、さまざまに用いられている。例えば、カップ形状の包装容器内にポップコーン原料を入れて販売し、消費者が家庭の電子レンジを使用してコーンを膨化させてポップコーンを作ることに用いられている（特許文献１）。
【０００３】
また、半調理の焼きおにぎり、お好み焼き、ピザなどの食品を電子レンジで加熱調理するときに、表面に焦げ目をつけ、クリスピーな食感を得るのに用いられている（特許文献２）。
【０００４】
電子レンジ用発熱シートは、いろいろな構造からなるものがあるが、そのひとつに、ポリエチレンテレフタレートフィルムにアルミニウムを薄く蒸着し、その蒸着面に接着剤を介し、紙と貼り合わせた電子レンジ用発熱シートが知られている。また、この電子レンジ用発熱シートを用いた、底面と側壁を備えた容器が知られており、これに蓋をすることも知られている（特許文献３）。
【０００５】
公知文献を以下に示す。
【先行技術文献】
【特許文献】
【０００６】
【特許文献１】実開平７−４４７３３号公報
【特許文献２】特開２００８−２８９６９２号公報
【特許文献３】特公昭６０−１５５４８号公報
【発明の概要】
【発明が解決しようとする課題】
【０００７】
特許文献３のような電子レンジ用発熱シートでは、電子レンジでマイクロ波を照射しても、発熱する温度には、限界があり、食品の種類によっては、もっと高温で加熱調理する必要のあるものがある。たとえば、水分や油分の多い食品では、焦げ目やクリスピー感が得られなかったり、加熱調理に長時間かかってしまったりすることがあった。
【０００８】
また、アルミニウムの蒸着層の厚みを厚くしていくと、発熱温度は高くなるが、ある時点で、蒸着層のアルミニウムが連続してしまい、アルミニウム箔のようにマイクロ波によってスパークを起こして、電子レンジ用発熱シート自体が破壊されてしまう。
【０００９】
本発明は上記した事情に鑑みてなされたもので、マイクロ波によってスパークを起こすことなく、高い発熱温度が得られる電子レンジ用発熱シート、および、電子レンジ用発熱シート付き紙容器を提供することを課題としている。
【課題を解決するための手段】
【００１０】
本発明の請求項１に係る発明は、プラスチックフィルム基材に、酸化金属蒸着薄膜層と金属蒸着薄膜層からなる多層蒸着層が積層されていることを特徴とする電子レンジ用発熱シートである。
【００１１】
本発明の電子レンジ用発熱シートは、以上のような構成であって、プラスチックフィルム基材に、酸化金属蒸着薄膜層と金属蒸着薄膜層からなる多層蒸着層が積層されているので、マイクロ波によってスパークを起こすことなく、高い発熱温度が得られる。
【００１２】
本発明の請求項２の発明は、前記酸化金属蒸着薄膜層および前記金属蒸着薄膜層の金属が、アルミニウムまたは鉄であることを特徴とする請求項１に記載の電子レンジ用発熱シートである。
【００１３】
本発明の電子レンジ用発熱シートは、前記酸化金属蒸着薄膜層および前記金属蒸着薄膜層の金属が、アルミニウムまたは鉄であるので、入手や製造加工が容易である。
【００１４】
本発明の請求項３の発明は、前記多層蒸着層の面に、更に紙層が積層されていることを特徴とする請求項１または２に記載の電子レンジ用発熱シートである。
【００１５】
本発明の電子レンジ用発熱シートは、前記多層蒸着層の面に、更に紙層が積層されているので、温度が高くなっても、電子レンジ用発熱シートがカールしたりすることがなく、また、断熱保温性が良い。
【００１６】
本発明の請求項４の発明は、請請求項３に記載されている電子レンジ用発熱シートが、紙容器の内底部に、前記紙層を下にして装着されていることを特徴とする電子レンジ用発熱シート付き紙容器である。
【００１７】
本発明の電子レンジ用発熱シート付き紙容器は、電子レンジ用発熱シートが、紙容器の底部に、前記紙層を下にして装着されているので、マイクロ波によってスパークを起こすことなく、高い発熱温度が得られる。
【発明の効果】
【００１８】
本発明の電子レンジ用発熱シート、および、この電子レンジ用発熱シート付き紙容器は、マイクロ波によってスパークを起こすことなく、高い発熱温度が得られる。
【図面の簡単な説明】
【００１９】
【図１】本発明の電子レンジ用発熱シートの一例を模式的に断面で示した説明図である。
【図２】本発明の電子レンジ用発熱シートの他の例を模式的に断面で示した説明図である。
【図３】（ａ）本発明の電子レンジ用発熱シート付き紙容器の一例の容器本体を折畳んだ状態を示す説明図である。（ｂ）本発明の電子レンジ用発熱シート付き紙容器の一例の容器本体を起した状態を示す説明図である。（ｃ）本発明の電子レンジ用発熱シート付き紙容器の一例の容器本体に蓋を被せた状態を示す説明図である。
【発明を実施するための形態】
【００２０】
以下本発明を実施するための形態につき説明する。
図１は、本発明の電子レンジ用発熱シートの一例を模式的に断面で示した説明図である。
【００２１】
本例の電子レンジ用発熱シート１００は、図１の断面図のように、プラスチックフィルム基材１０に多層蒸着層２０が積層され、更に、プラスチックフィルム基材１０の積層されていない側の多層蒸着層２０の面に紙層３０が積層されている。
【００２２】
多層蒸着層２０は、酸化金属蒸着薄膜層２１と金属蒸着薄膜層２２からなり、酸化金属蒸着薄膜層２１が、プラスチックフィルム基材１０側に設けられている。
【００２３】
プラスチックフィルム基材１０には、ポリエチレンテレフタレート、ポリプロピレン、ポリメチルペンテン、ポリエーテルイミドなどのフィルムが使用できる。プラスチックフィルム基材１０の厚みは５から２５μｍ程度のフィルムが用いられる。未延伸でも良いが、二軸延伸フィルムが耐熱性も高く好ましい。
【００２４】
多層蒸着層２０の金属蒸着薄膜層２２には、導電性金属の薄膜が用いられる。導電性金属としては、アルミニウムやニッケル、金、銀、亜鉛、白金などが使用できるが、アルミニウムが使い勝手がよい。また、酸化金属蒸着薄膜層２１としては、酸化アルミニウム、酸化鉄、酸化ケイ素などの金属酸化物の薄膜が用いられる。
【００２５】
多層蒸着層２０の製造方法は、プラスチックフィルム基材１０に真空蒸着法によって積層させるのがよい。
【００２６】
より具体的には、まず、アルミニウムなどの金属酸化物を蒸着源として、真空中で、加熱、蒸発させ、あるいは、アルミニウムなどの金属を蒸着源として、真空中で、加熱、蒸発させ、酸素を吹き込んで金属を酸化させ、金属酸化物として、２軸延伸のポリエチレンテレフタレートフィルムなどのプラスチックフィルム基材１０面に凝集させて酸化金属蒸着薄膜層２１を形成させる。
【００２７】
続いて、アルミニウムなどの金属を蒸着源として、真空中で、加熱、蒸発させ、酸化金属蒸着薄膜層２１面に凝集させて金属蒸着薄膜層２２を形成させる。このように真空蒸着法などで多層蒸着層２０を設けることができる。
【００２８】
酸化金属蒸着薄膜層２１と金属蒸着薄膜層２２の厚みはそれぞれ、３から１０ｎｍが好ましい。特に、６から７ｎｍが好ましい。酸化金属蒸着薄膜層２１と金属蒸着薄膜層２２の厚みの制御は、この程度の厚みでは、蒸着層は半透明であるので、光線透過量を測定することによって厚さを制御することができる。
【００２９】
従来の金属蒸着薄膜層２２のみを設けた電子レンジ用発熱シートでは、発熱温度を高くしようと、金属蒸着薄膜層２２の厚みを厚くすると、１５ｎｍ程度の厚みで電子レンジによりスパークが発生して、電子レンジ用発熱シートが破壊されてしまう。
【００３０】
また、プラスチックフィルム基材１０面に酸化金属蒸着薄膜層２１のみを設けたのでは、マイクロ波を吸収せず、発熱しないので電子レンジ用発熱シートとして使用することはできない。
【００３１】
酸化金属蒸着薄膜層２１と金属蒸着薄膜層２２からなる多層蒸着層２０とすることによって、電子レンジで加熱したとき、まず、金属蒸着薄膜層２２がマイクロ波を吸収して発熱する。この発熱によって、酸化金属蒸着薄膜層２１の温度が高くなって、マイクロ波を吸収するようになる。
【００３２】
これによって、酸化金属蒸着薄膜層２１が発熱するようになる。酸化金属蒸着薄膜層２１が発熱するので、金属蒸着薄膜層２２のみの場合より、発熱量が多くなる。また、高い発熱温度を得ることができる。また、金属蒸着薄膜層２２の厚みを厚くしないのでスパークの恐れもない。
【００３３】
紙層３０には、広葉樹晒クラフトパルプ、針葉樹晒クラフトパルプ等の化学パルプ、あるいは、ＧＰ、ＲＧＰ、ＴＭＰ等の機械パルプを原料として用いた紙を用いることができ、上質紙、中質紙、片艶紙及びクラフト紙等の酸性紙、中性紙、アルカリ性紙などが使用できる。坪量は特に限定されないが、３０から１００ｇ／ｍ２の紙が好ましく用いることができる。
【００３４】
プラスチックフィルム基材１０面に、酸化金属蒸着薄膜層２１と金属蒸着薄膜層２２を順次蒸着して多層蒸着層２０を設け、多層蒸着層２０の面に、紙層３０をドライラミネートなどの積層方法によりもうけることで、電子レンジ用発熱シート１００を製造することができる。ドライラミネートにより積層する場合は、ウレタン系２液硬化型接着剤を好ましく用いることができる。
【００３５】
図２は、本発明の電子レンジ用発熱シートの他の例を模式的に断面で示した説明図である。
【００３６】
本例の電子レンジ用発熱シート２００は、図２の断面図のように、プラスチックフィルム基材１０に多層蒸着層２０が積層され、更に、プラスチックフィルム基材１０の積層されていない側の多層蒸着層２０の面に紙層３０が積層されている。
【００３７】
多層蒸着層２０は、酸化金属蒸着薄膜層２１と金属蒸着薄膜層２２からなり、電子レンジ用発熱シート２００では、電子レンジ用発熱シート１００と異なり、金属蒸着薄膜層２２が、プラスチックフィルム基材１０側に設けられている。使用する材料については、電子レンジ用発熱シート１００と同じものが使用できる。
【００３８】
この電子レンジ用発熱シート２００を製造するには、プラスチックフィルム基材１０面に、金属蒸着薄膜層２２と酸化金属蒸着薄膜層２１を順次蒸着して多層蒸着層２０を設け、多層蒸着層２０の面に、紙層３０をドライラミネートなどの積層方法によりもうけることで、電子レンジ用発熱シート２００を製造することができる。
【００３９】
上記の２つの例では、多層蒸着層２０を酸化金属蒸着薄膜層２１と金属蒸着薄膜層２２それぞれ１層ずつ設けたが、２層以上にしても良い。酸化金属蒸着薄膜層２１と金属蒸着薄膜層２２を交互に設けて、酸化金属蒸着薄膜層２１と金属蒸着薄膜層２２の１層の厚みを、１５ｎｍ以上にならないように、好ましくは３から１０ｎｍにすれば良い。
【００４０】
図３（ａ）は、本発明の電子レンジ用発熱シート付き紙容器の一例の容器本体を折畳んだ状態を示す説明図、（ｂ）は、本発明の電子レンジ用発熱シート付き紙容器の一例の容器本体を起した状態を示す説明図、（ｃ）は、本発明の電子レンジ用発熱シート付き紙容器の一例の容器本体に蓋を被せた状態を示す説明図である。
【００４１】
本例の電子レンジ用発熱シート付き紙容器３００は、図３（ａ）に示すように、容器本体３１０が折畳めるようになっている。図３（ｂ）は、容器本体３１０を起した状態を示す説明図であり、容器本体３１０は、方形の底面３１１と底面３１１より起立する４つの側面３１２からなっている。
【００４２】
図の破線で示した折罫３１３を容器の内部方向へ押し込むことによって、４つの側面３１２を内側に倒し、図３（ａ）のように、折畳むことが出来る。容器本体３１０の底の内面には、電子レンジ用発熱シート１００、または、２００が設けられている。
【００４３】
図３（ｃ）は、本発明の電子レンジ用発熱シート付き紙容器３００の一例の容器本体３１０に蓋３２０を被せた状態を示している。蓋材３２０は、対向する２辺に折曲片が設けられていて、折曲片を折り、容器本体の中に差し込んで、図３（ｃ）のように、容器本体３１０に蓋３２０が被せられる。
【００４４】
容器本体３１０と蓋３２０を構成する材料は、剛性を有する紙が好ましく用いられる。
使用する紙としては、坪量２００〜５００ｇ／ｍ２のバージン紙、カード紙、カップ原紙、コートボール紙などの板紙が使用できる。紙基材に積層する他の紙層としては、晒しクラフト紙、上質紙などが使用できる。
【００４５】
本発明の電子レンジ用発熱シート付き紙容器は、上記に限定されることなく、容器本体が底面とその底面より起立する側面からなっていて、上端が開口されて、容器本体の底内面に、電子レンジ用発熱シートが設けられていれば良い。また、蓋はなくても良い。
【実施例】
【００４６】
以下に、本発明の具体的実施例について説明する。
【００４７】
＜実施例１＞
プラスチックフィルム基材１０として１２μｍの２軸延伸ポリエチレンテレフタレートフィルムを用意し、その片面に酸化金属蒸着薄膜層２１として、真空蒸着機でアルミニウムを蒸発させ、酸素をアルミニウム蒸気中に吹き込み酸化させ、酸化アルミニウムを６ｎｍの厚さになるように設けた。次に、酸化金属蒸着薄膜層２１の面に、真空蒸着機でアルミニウムを蒸発させ、アルミニウムを６ｎｍの厚さになるように設け、金属蒸着薄膜層２２を形成し、多層蒸着層２０を設けた。
【００４８】
この多層蒸着層２０の面に、接着剤を介して、未晒し中性紙（坪量３２ｇ／ｍ２）をドライラミネーションにより積層し、紙層３０を設けた。接着剤には、三井化学株式会社製のウレタン系２液硬化型接着剤である、タケラック（登録商標）（ポリオール成分）Ａ５２５とタケネート（登録商標）Ａ５２（イソシアネート成分）に希釈溶剤として酢酸エチルを、重量比で９：１：９．５になるように配合して用いた。これにより、実施例１の電子レンジ用発熱シート１００を作成した。
【００４９】
＜実施例２＞
プラスチックフィルム基材１０の片面に金属蒸着薄膜層２２を設け、この金属蒸着薄膜層２２の面に酸化金属蒸着薄膜層２１を設け、多層蒸着層２０を形成し、酸化金属蒸着薄膜層２１と金属蒸着薄膜層２２を逆にして設けた以外は、実施例１の電子レンジ用発熱シート１００と同様にして、実施例２の電子レンジ用発熱シート２００を作成した。
【００５０】
以下に、本発明の比較例について説明する。
【００５１】
＜比較例１＞
多層蒸着層２０の酸化金属蒸着薄膜層２１を設けず、金属蒸着薄膜層２２のみを設けた以外は、実施例１と同様にして、比較例１の電子レンジ用発熱シートを作成した。
【００５２】
＜比較例２＞
多層蒸着層２０の酸化金属蒸着薄膜層２１を設けず金属蒸着薄膜層２２のみを設け、金属蒸着薄膜層２２のアルミニウムの厚みを１６ｎｍにした以外は、実施例１と同様にして、比較例２の電子レンジ用発熱シートを作成した。
【００５３】
＜発熱温度測定＞
実施例1、２、および、比較例１、２の電子レンジ用発熱シートをそれぞれ、図３（ｂ）のように、容器本体３１０の内底面に、水性接着剤を用いて、紙層３０が下向きになるようにして貼り付けた。
【００５４】
この電子レンジ用発熱シートのプラスチックフィルム基材１０の面に、日油技研工業株式会社製のサーモラベルを貼り付け、電子レンジ（株式会社東芝製、ＥＲ−Ｃ６）で５０
０Ｗ、１分３０秒間マイクロ波を照射し、取り出して、サーモラベルによる最高温度を発熱温度とした。
【００５５】
＜調理評価＞
発熱温度の測定に使用したのと同じ様に、容器本体３１０の内底面に、実施例1、２、および、比較例１の電子レンジ用発熱シートをそれぞれ貼り付けた。
【００５６】
この電子レンジ用発熱シートのプラスチックフィルム基材１０の面に、冷凍餃子を置き、発熱温度測定と同じように、電子レンジで加熱調理した。
【００５７】
＜比較結果＞
発熱温度測定では、比較例１の電子レンジ用発熱シートは、２２０℃から２４０℃の発熱温度であったが、実施例１の電子レンジ用発熱シート１００と、実施例２の電子レンジ用発熱シート２００では、２７０℃前後まで昇温していた。明らかに、本発明の電子レンジ用発熱シートが従来の電子レンジ用発熱シートより発熱温度が高い。
【００５８】
また、蒸着薄膜層２２のアルミニウムの厚みを１６ｎｍにした比較例２の電子レンジ用発熱シートを用いたものは、電子レンジでスパークが発生して、電子レンジ用発熱シートが破壊され、正確な測定ができなかった。
【００５９】
調理評価では、比較例１の電子レンジ用発熱シートは、クリスピー感があまり得られなかったが、実施例１の電子レンジ用発熱シート１００と、実施例２の電子レンジ用発熱シート２００では、しっかりとクリスピー感が得られた。尚、比較例２の電子レンジ用発熱シートは、発熱温度測定でスパークを起こしたので、調理評価は行わなかった。
【００６０】
以上のように、本発明の電子レンジ用発熱シート、および、電子レンジ用発熱シート付き紙容器は、マイクロ波によってスパークを起こすことなく、高い発熱温度が得られる。また、これで、調理を行うと、発熱温度が高いので、しっかりとしたクリスピー感が得られる。
【符号の説明】
【００６１】
１００、２００・・・電子レンジ用発熱シート
１０・・・プラスチックフィルム基材
２０・・・多層蒸着層
２１・・・酸化金属蒸着薄膜層
２２・・・金属蒸着薄膜層
３０・・・紙層
３００・・・電子レンジ用発熱シート付き紙容器
３１０・・・容器本体
３１１・・・底面
３１２・・・側面
３１３・・・折罫
３２０・・・蓋材
【図１】
2014069411.tif 000003
【図２】
2014069411.tif 000004
【図３】
2014069411.tif 000005